КЕРАМИЧЕСКАЯ МАССА ДЛЯ ИЗГОТОВЛЕНИЯ СТЕНОВЫХ МАТЕРИАЛОВ
CERAMIC MIXTURE FOR MAKING WALL MATERIALS

Изобретение относится к промышленности строительных материалов и касается составов керамических масс для изготовления стеновых материалов.
Известна керамическая масса, включающая, мас.%: глинистое сырье 48,0-69,0; кубовый остаток моноэтаноламиновой очистки газов 1,0-2,0; шлак ГРЭС 30,0-50,0 [1].
Задачей изобретения является повышение водостойкости стеновых материалов, полученных из керамической массы.
Технический результат достигается тем, что керамическая масса для изготовления стеновых материалов, содержащая глинистое сырье и шлак ГРЭС, дополнительно включает кварцевый песок и олеат натрия при следующем соотношении компонентов, мас.%: глинистое сырье 83,5-84,0; шлак ГРЭС 6,0-9,0; кварцевый песок 6,0-9,0; олеат натрия 1,0-1,5.
3
2
Для приготовления керамической массы могут быть использованы качественные кирпичные глины любых месторождений. Могут быть использованы шлаки ГРЭС, включающие, мас.%: топливных остатков не более 5; SO не менее 40,0; RO не более 2,0; п.п.п. не более 5.
В таблице приведены составы керамической массы.
Таблица
Компоненты
Состав, мас.%
1
2
3
Глинистое сырье
84,0
83,75
83,5
Шлак ГРЭС
6,0
7,5
9,0
Кварцевый песок
9,0
7,5
6,0
Олеат натрия
1,0
1,25
1,5
Коэффициент размягчения
0,8-0,85
0,8-0,85
0,8-0,85
Компоненты (глинистое сырье, шлак ГРЭС, кварцевый песок) дозируют в требуемых количествах, размалывают до получения порошков, просеивают через сетку №014, смешивают с добавлением олеата натрия и готовят керамическую массу с влажностью 10-14%. Из полученной керамической массы прессуют кирпич (блоки), который обжигают при температуре 1050-1070°C.
Источники информации
1. SU 1548173, C04B 33/00, 1990.